МНОГОСЛОЙНЫЕ МАТЕРИАЛЫ, СОДЕРЖАЩИЕ МЕТАЛЛ И ПОЛИАМИДНУЮ КОМПОЗИЦИЮ

1. Многослойный материал, включающий по меньшей мере один первый слой по меньшей мере одного первого металла и по меньшей мере один другой слой полиамидной композиции (PZ), отличающийся тем, что полиамидная композиция (PZ) содержит coполиамид, полученный посредством полимеризации следующих компонентов:
(А) капролактама,
(В) по меньшей мере одной двухосновной кислоты с 4-40 атомами углерода и
(С) по меньшей мере одного диамина с 4-20 атомами углерода,
причем концентрация амидных функциональных групп в coполиамиде составляет от 3,5 до 7 амидных групп / 1000 г/моль.
2. Многослойный материал по п. 1, отличающийся тем, что он дополнительно включает по меньшей мере один второй слой по меньшей мере одного второго металла, причем по меньшей мере один первый слой соединен с по меньшей мере одним вторым слоем посредством по меньшей мере одного другого слоя.
3. Многослойный материал по п. 1 отличающийся тем, что coполиамид получен посредством полимеризации от 20 до 80 % масс. компонента (А) в пересчете на сумму массовых процентов компонентов (А), (В) и (С).
(PZ)
4. Многослойный материал по п. 1, отличающийся тем, что полиамидная композиция (PZ) характеризуется энтальпией плавления ΔH2 в диапазоне от 20 до 60 Дж/г.
M(С)
5. Многослойный материал по п. 1, отличающийся тем, что coполиамид характеризуется температурой плавления (T) в диапазоне от 180 до 215°С.
6. Многослойный материал по п. 1, отличающийся тем, что концентрация амидных функциональных групп в coполиамиде составляет от 4 до 6,5 амидных групп / 1000 г/моль.
7. Многослойный материал по п. 1, отличающийся тем, что полиамидная композиция (PZ) дополнительно содержит по меньшей мере один другой полимер, выбранный из группы, состоящей из полиэтилена и сополимеров на основе по меньшей мере двух мономеров, выбранных из группы, состоящей из этилена, изобутилена, пропилена, октена, алкилакрилата, алкилметакрилата, акриловой кислоты и малеинового ангидрида.
8. Многослойный материал по п. 1, отличающийся тем, что полиамидная композиция (PZ) дополнительно содержит по меньшей мере один наполнитель, выбранный из группы, состоящей из неорганических наполнителей, органических наполнителей и наполнителей природного происхождения.
9. Многослойный материал по п. 1, отличающийся тем, что по меньшей мере один первый металл выбран из группы, состоящей из железа, алюминия, меди, никеля и магния, а также их сплавов.
10. Многослойный материал по п. 1, отличающийся тем, что по меньшей мере один первый слой обладает толщиной от 0,1 до 0,6 мм и/или по меньшей мере один другой слой обладает толщиной от 0,02 до 1,5 мм.
11. Многослойный материал по одному из пп. 1-10, отличающийся тем, что полиамидная композиция (PZ) дополнительно содержит по меньшей мере одну добавку, выбранную из группы, состоящей из стабилизаторов, красителей, антистатических средств, масла-наполнителей, средств для повышения качества поверхности, сиккативов, добавок, облегчающих извлечение готовых изделий из формы, антиадгезивов, антиоксидантов, светостабилизаторов, стабилизаторов поливинилхлорида, внутренних смазок, огнезащитных средств, вспенивающих агентов, модификаторов ударной вязкости, средств для повышения адгезии, средств для формирования связей и нуклеирующих агентов.
12. Способ получения многослойного материала по одному из пп. 1-11, который включает следующие стадии:
а) приготовление пленки из полиамидной композиции (PZ), содержащей coполиамид, полученный полимеризацией следующих компонентов:
(А) капролактама,
(В) по меньшей мере одной двухосновной кислоты с 4-40 атомами углерода и
(С) по меньшей мере одного диамина с 4-20 атомами углерода,
причем концентрация амидных функциональных групп в coполиамиде составляет от 3,5 до 7 амидных групп / 1000 г/моль,
b) нагревание первого листа из по меньшей мере одного первого металла и
с) спрессовка нагретого на стадии b) первого листа с приготовленной на стадии a) пленки с получением многослойного материала.
13. Способ по п. 12, отличающийся тем, что первый лист нагревают на стадии b) до температуры от 150 до 350°С.
14. Способ по п. 12, отличающийся тем, что нагревание первого листа на стадии b) осуществляют индуктивно.
15. Способ по одному из пп. 12-14, отличающийся тем, что приготовление пленки на стадии a) осуществляют методом экструзии.